(57)【特許請求の範囲】
【請求項１】
板ガラスの表面に透明導電層を形成し、この透明導電層上に汚れ防止層を形成した画像読取り装置用板ガラスにおいて、前記汚れ防止層は、パーフルオロ・アルキルポリエーテルと、側鎖がモノアミノアルキル基またはジアミノアルキル基を含むアミノ基で変成されたポリジメチルシロキサンと、を含有することを特徴とする画像読取り装置用板ガラス。
【請求項２】
板ガラスの表面に汚れ防止層を形成した画像読取り装置用板ガラスにおいて、前記汚れ防止層は、パーフルオロ・アルキルポリエーテルと、側鎖がモノアミノアルキル基またはジアミノアルキル基を含むアミノ基で変成されたポリジメチルシロキサンと、を含有することを特徴とする画像読取り装置用板ガラス。
【請求項３】
前記パーフルオロ・アルキルポリエーテルは、下記式で示されるとともに、ｎが７〜１５０であることを特徴とした請求項１又は請求項２記載の画像読取り装置用板ガラス。
【数１】
0004227273.tif 000008
【請求項４】
前記パーフルオロ・アルキルポリエーテルとポリジメチルシロキサンとの混合比は、体積比で１：４〜４：１としたことを特徴とする請求項３記載の画像読取り装置用板ガラス。
【発明の詳細な説明】
【０００１】
【発明の属する技術分野】
本発明は、原稿自動送り機構付き複写機若しくはスキャナー又はこれに類するもの（以下、画像読取り装置と言う。）に使用する板ガラス、特に画像読取り装置で問題となるコピー上の汚れ対策や紙詰り対策を施した板ガラスに関する。
【０００２】
【従来の技術】
原稿自動送り機構を備えた画像読取り装置の問題点として、原稿に、粘着テープ、接着剤、半乾きの油性インクが付着している場合、この様な原稿を自動で送ると板ガラスが汚れることがある。粘着テープ、接着剤又は油性インクが原稿から板ガラスに移るからである。この汚れを放置したままで原稿を読取り、複写を実行すると、コピーに陰や筋が写り、コピーの品質が低下する。
【０００３】
一方、複写機天板に関する改良技術として、▲１▼特開昭６２−２９３２３６号公報「潤滑性と帯電防止性を有する複写機用天板」や、▲２▼特開平７−３０６４７８号公報「複写機用天板及びその製造方法」などが提案されている。
すなわち、上記▲１▼は、それの特許請求の範囲によれば、透明板上に、透明導電層を有する。この透明導電層上に、ポリフルオロアルキル基を含有する化合物からなる保護潤滑層を有することを特徴とする。
【０００４】
また、上記▲２▼は、それの請求項１によれば、表面に潤滑層が形成された複写機用天板において、前記潤滑層は側鎖がアミノ基（モノアルミノアルキル基およびジアミノアルキル基を含む）、カルボキシル基、またはカルビノール基で変性されたポリジメチルシロキサンを含有することを特徴とする。
【０００５】
【発明が解決しようとする課題】
上記▲１▼を実行したところ、１万枚程度の複写を実行すると、紙詰りが目立つようになった。原因を推定すれば、ポリフルオロアルキル基を主成分とする潤滑層が用紙に触れたときに、ごく微量ではあるが削られ、保護潤滑層が実質的に消失したと思われる。潤滑機能が低下すれば、紙の流れが滞り、ついには紙詰りとなると考えられる。
【０００６】
また、上記▲２▼を実行したところ、数千枚レベルの複写を実施するとコピーに汚れが発生することが分かった。原因を推定すれば原稿に付着していた粘着テープ、接着剤等がガラスに付着することにより、コピーに影が写ったものと考えられる。
【０００７】
「紙詰り」と「コピー汚れ」は複写機等の画像読取り装置の信頼性を著しく低下させる。
そこで、本発明の目的は紙詰りと汚れの両方を解消することのできる画像読取り装置用板ガラスを提供することにある。
【０００８】
【課題を解決するための手段】
上記目的を達成するために請求項１は、板ガラスの表面に透明導電層を形成し、この透明導電層上に汚れ防止層を形成した画像読取り装置用板ガラスにおいて、前記汚れ防止層は、パーフルオロ・アルキルポリエーテルと、側鎖がモノアミノアルキル基またはジアミノアルキル基を含むアミノ基で変成されたポリジメチルシロキサンと、を含有することを特徴とする。
【０００９】
パーフルオロ・アルキルポリエーテルは、Ｆ（ふっ素）を多く含むため化学的に不活性になり、これにより防汚性に富む。一方、アミノ基で変性されたポリジメチルシロキサンはアミノ基の作用により、透明導電層又は板ガラスに対する吸着性が強く、耐久性に富む。そのためアミノ基で変性されたポリジメチルシロキサンを含む汚れ防止層は多数の通紙にも摩滅することがない。すなわち、パーフルオロ・アルキルポリエーテルの防汚機能を発揮し、アミノ基で変成されたポリジメチルシロキサンは低摩擦性能を発揮させ続けることができる。
従って、請求項１によれば複写機等の画像読取り装置は、汚れのない綺麗な複写が行え且つ紙詰りのない円滑な複写作業が行える。
【００１０】
請求項２は、板ガラスの表面に汚れ防止層を形成した画像読取り装置用板ガラスにおいて、汚れ防止層は、パーフルオロ・アルキルポリエーテルと、側鎖がモノアミノアルキル基またはジアミノアルキル基を含むアミノ基で変成されたポリジメチルシロキサンと、を含有することを特徴とする。
【００１１】
パーフルオロ・アルキルポリエーテルは防汚機能を発揮し、アミノ基で変成されたポリジメチルシロキサンは低摩擦性能を発揮する。従って、請求項２によれば複写機等の画像読取り装置は、汚れのない綺麗な複写が行え且つ紙詰りのない円滑な複写作業が行える。
加えて、請求項２は、透明導電層を含まぬ分、構造が簡単で画像読取り装置用板ガラスの低コスト化を図ることができる。
【００１２】
請求項３では、パーフルオロ・アルキルポリエーテルは、下記式で示されるとともに、ｎが７〜１５０であることを特徴とする。
【００１３】
【数２】
0004227273.tif 000002
【００１４】
ｎが７未満であれば、原稿を通したときの耐久性が不十分となる。
また、ｎが１５０を超えると、塗布液にしたときの液の粘度が高くなり過ぎて、塗布作業に支障をきたす。ｎを７〜１５０の範囲から選択すれば、汚れ防止層の耐久性を高めることと、塗布作業を円滑にすることとの双方を満足させることができる。
【００１５】
請求項４では、パーフルオロ・アルキルポリエーテルとポリジメチルシロキサンとの混合比は、体積比で１：４〜４：１としたことを特徴とする。
【００１６】
混合比が１：４を下回ると、パーフルオロ・アルキルポリエーテルが不足し、汚れ防止層の耐久性が著しく低下し、数千枚の複写を実施した後に、汚れ防止層が失われ、結果として汚れが発生するようになる。
一方、混合比が４：１を超えると、ポリジメチルシロキサンが不足して摩擦係数が増加し、紙詰りを誘起する。
混合比を、体積比で１：４〜４：１にすれば、汚れ防止と紙詰り防止の双方をより効果的に達成することができる。
【００１７】
【発明の実施の形態】
本発明の実施の形態を添付図に基づいて以下に説明する。
図１は本発明に係る画像読取り装置用板ガラス（第１実施例）の要部拡大図であり、画像読取り装置用板ガラス１０は、板ガラス１１の表面に透明導電層１２を形成し、この透明導電層１２上に汚れ防止層１３を形成したものである。帯電によるトナーの付着を防ぐため板ガラス１１の裏面にも透明導電層１２を設けてもよい。
【００１８】
前記透明導電層１２は図示せぬアース線を介して静電気を除去するところの帯電防止のために設けたものであり、例えば酸化錫、酸化インジウム、錫ドープインジウムなどの被膜をスパッタリング法、化学的気相成長法、蒸着法などで形成したものである。
【００１９】
前記汚れ防止層１３は、摩擦係数を下げることで紙詰りを防止するために設けたものであり、パーフルオロ・アルキルポリエーテルと、側鎖がモノアミノアルキル基またはジアミノアルキル基を含むアミノ基で変成されたポリジメチルシロキサンとを含有する化合物を、エタノール、メタノール、プロパノールなどのアルコール類、ヘキサン、ｎ−ヘキサン等の脂肪族炭化水素、又はこれらに類する溶剤に分散させる。溶剤は任意のものを採用することができるが、労働環境の面からはエタノールが望ましい。
【００２０】
この場合、前記化合物は、エタノールに実質不溶であるから、０．１〜１．０重量％で混合したものを強く攪拌して機械的に分散させたものを塗布液として用いる。
【００２１】
ここで、前記パーフルオロ・アルキルポリエーテルは、下記式で示されるとともに、ｎが７〜１５０であることが望ましい。
【００２２】
【数３】
0004227273.tif 000003
【００２３】
ｎが７未満であれば、原紙（原稿）を通したときの耐久性が不十分となる。
また、ｎが１５０を超えると、塗布液にしたときの液の粘度が高くなり過ぎて、塗布作業に支障をきたす。
汚れ防止層１３の耐久性を高めることと、塗布作業を円滑にすることとの双方を満足するにはｎは７〜１５０の範囲に留めるべきである。
【００２４】
なお、溶剤として、クロロフルオロカーボン或いはこれの代替品を使用すれば、前記化合物は完全に溶解させることができる。しかし、クロロフルオロカーボン或いはこれの代替品は、フロン規制対象物であり、環境に対する配慮から使用は避けたい。
【００２５】
また、パーフルオロ・アルキルポリエーテルとポリジメチルシロキサンとの混合比は、体積比で１：４〜４：１とすることが望ましい。
前記混合比が１：４を下回ると、パーフルオロ・アルキルポリエーテルが不足し、汚れ防止層１３の耐久性が著しく低下し、数千枚の複写を実施した後に、汚れ防止層１３が失われ、結果として汚れが発生するようになる。
一方、混合比が４：１を超えると、ポリジメチルシロキサンが不足して摩擦係数が増加し、紙詰りを誘起する。
従って、汚れ防止と紙詰り防止の双方を満足させるには、パーフルオロ・アルキルポリエーテルとポリジメチルシロキサンとの混合比は、体積比で１：４〜４：１とすることが有効である。
【００２６】
図２は本発明に係る画像読取り装置用板ガラス（第２実施例）の要部拡大図であり、画像読取り装置用板ガラス１０Ｂは、板ガラス１１の表面上に汚れ防止層１３を形成したものである。
第１実施例から透明導電層を除いたところの簡易型画像読取り装置用板ガラスであり、製造コストを下げることができる。
原稿自動送り機構での送り速度がそれほど大きくない場合、又は帯電防止策を板ガラス１１外に別途設ける場合に適用できる。また、帯電によるトナーの付着を防ぐため板ガラス１１の裏面にも透明導電層１２を設けてもよい。
【００２７】
前記汚れ防止層１３は、第１実施例で使用したものと同じものを使用する。説明が重複するが再度記載する。
すなわち、汚れ防止層１３は、摩擦係数を下げることで紙詰りを防止するために設けたものであり、パーフルオロ・アルキルポリエーテルと、側鎖がモノアミノアルキル基またはジアミノアルキル基を含むアミノ基で変成されたポリジメチルシロキサンとを含有する化合物を、エタノール、メタノール、プロパノールなどのアルコール類、ヘキサン、ｎ−ヘキサン等の脂肪族炭化水素、又はこれらに類する溶剤に分散させる。溶剤は任意のものを採用することができるが、労働環境の面からはエタノールが望ましい。
【００２８】
この場合、前記化合物は、エタノールに実質不溶であるから、０．１〜１．０重量％で混合したものを強く攪拌して機械的に分散させたものを塗布液として用いる。
【００２９】
ここで、前記パーフルオロ・アルキルポリエーテルは、下記式で示されるとともに、ｎが７〜１５０であることが望ましい。
【００３０】
【数４】
0004227273.tif 000004
【００３１】
ｎが７未満であれば、原紙（原稿）を通したときの耐久性が不十分となる。
また、ｎが１５０を超えると、塗布液にしたときの液の粘度が高くなり過ぎて、塗布作業に支障をきたす。
汚れ防止層１３の耐久性を高めることと、塗布作業を円滑にすることとの双方を満足するにはｎは７〜１５０の範囲に留めるべきである。
【００３２】
なお、溶剤として、クロロフルオロカーボン或いはこれの代替品を使用すれば、前記化合物は完全に溶解させることができる。しかし、クロロフルオロカーボン或いはこれの代替品は、フロン規制対象物であり、環境に対する配慮から使用は避けたい。
【００３３】
また、パーフルオロ・アルキルポリエーテルとポリジメチルシロキサンとの混合比は、体積比で１：４〜４：１とすることが望ましい。
前記混合比が１：４を下回ると、パーフルオロ・アルキルポリエーテルが不足し、汚れ防止層１３の耐久性が著しく低下し、数千枚の複写を実施した後に、汚れ防止層１３が失われ、結果として汚れが発生するようになる。
一方、混合比が４：１を超えると、ポリジメチルシロキサンが不足して摩擦係数が増加し、紙詰りを誘起する。
従って、汚れ防止と紙詰り防止の双方を満足させるには、パーフルオロ・アルキルポリエーテルとポリジメチルシロキサンとの混合比は、体積比で１：４〜４：１とすることが有効である。
【００３４】
【実施例】
本発明に係る実験例（実験１，２）を次に説明する。なお、本発明は以下に述べる実験例に限定されるものではない。
【００３５】
［実験１］
実験１は、試料の作製と汚れ確認実験と摩擦係数計測実験とからなり、これらを順に説明する。
【００３６】
（試料の作製）：
図３は本発明に係る実験１を実施するための試料の作製フロー図であり、ＳＴ××はステップ番号を示す。
ＳＴ０１：３５０ｍｍ×４６ｍｍ×３ｍｍの寸法の板ガラスを準備する。
ＳＴ０２：この板ガラスの上表面に蒸着法により、錫ドープインジウム膜からなり、厚さが約１０ｎｍ、面抵抗が約２００Ω／ｃｍ2である透明導電層を形成する。
【００３７】
ＳＴ０３：一方、パーフルオロ・アルキルポリエーテルであるデュポン社製クライトックス１５２５（以下「クライトックス」と略記する。）を注射器によりＡｃｍ3を採取する。さらに、アミノ基で変成されたポリジメチルシロキサンであるアミノ変性シリコンオイル（信越シリコーン社製ＫＦ−８５９（以下「シリコンオイルＫＦ−８５９」と略記する。））を注射器によりＢｃｍ3を採取する。採取したクライトックスＡｃｍ3とアミノ変性シリコンオイルＢｃｍ3とを試薬瓶に注入する。このときの溶媒は４００ｃｍ3のエタノールである。
なお、Ａｃｍ3＋Ｂｃｍ3＝１．０ｃｍ3とし、ＡとＢの比率は後述する。
【００３８】
ＳＴ０４：上記混合液を磁石攪拌式混合機（マグネチックスターラ）にて攪拌混合する。
ＳＴ０５：これで、防汚液が準備できた。
【００３９】
ＳＴ０６：ＳＴ０２で準備した板ガラス上の導電層上に、ＳＴ０５で準備した防汚液を少量垂らす。
ＳＴ０７：そして、ベンコットンクリーンルーム用ワイピングクロスで防汚液を塗り広げる。
ＳＴ０８：次に、ワイピングクロスを巻いたスポンジブロックで空拭き仕上げをする。
【００４０】
ＳＴ０９：ＳＴ０３におけるＡを０、Ｂを１することで得た試料を「試料１」とする。同様に、Ａ＝０．２，Ｂ＝０．８での試料を「試料２」、Ａ＝０．３３，Ｂ＝０．６７での試料を「試料３」、Ａ＝０．５，Ｂ＝０．５での試料を「試料４」、Ａ＝０．６７，Ｂ＝０．３３での試料を「試料５」、Ａ＝０．８，Ｂ＝０．２での試料を「試料６」、Ａ＝１，Ｂ＝０での試料を「試料７」とする。
この様にして、複数個の試料を製作する。なお、上記したフローは１例を示したに過ぎず、順序を変える、ステップを増減することは差支えない。例えばＳＴ０３は、ＳＴ０１より前に実施することは差支えない。
【００４１】
（汚れ確認実験）：
試料１を、複写機に装着し、多数枚の原稿を送りつつ複写を実施し、コピーに発生が予想される線汚れの有無を調べる。試料２〜７についても同様の実験を行う。その結果は後述の表１に示す。
【００４２】
（摩擦係数計測実験）：
摩擦係数が小さいほど紙詰りが起こりにくいと言える。そこで、複写機に装着し、多数枚の原稿を送りつつ複写を実施した試料１を対象に、それの原稿の接触面における動摩擦係数を計測する。
この計測は、試料１にコピー用紙を載せ、このコピー用紙に重りを載せ、この様なコピー用紙の一端をばね秤で引張り、動き始めた後の定常状態に達したとき引張り力を読む。そして、この読みに基づいて動摩擦係数を割出す。
【００４３】
【表１】
0004227273.tif 000005
【００４４】
表１は実験１における汚れ確認実験の結果、摩擦係数計測実験の結果をまとめた表であり、左から試料番号、構造、試薬体積比（ＳＡはクライトックス、ＳＢはシリコーンオイルＫＦ−８５９）、通紙テスト時の線汚れ発生数、動摩擦係数、結果及び評価を記載した。
なお、線汚れ発生数は、５×１０3枚、２０×１０3枚、６０×１０3枚、１００×１０3枚について調べた。動摩擦係数は１０×１０3枚を通紙した時点で調べた。
【００４５】
試料１は、ＳＡ（クライトックス）が０であるから、実質的にＳＢ（シリコンオイルＫＦ−８５９）のみで汚れ防止層を形成したものであり、通紙５×１０3枚で早くも１本の線汚れが発生し、２０×１０3枚で６本、１００×１０3枚で２０本もの線汚れが発生した。動摩擦係数は０．０５と十分に低いため、紙詰りは発生しなかった。しかし、結果としては汚れが酷く、評価は「×」であった。
【００４６】
試料２は、ＳＡ（クライトックス）１に対してＳＢ（シリコンオイルＫＦ−８５９）４を混合した防汚液を採用したが、通紙１００×１０3枚での線汚れは２本に留った。数本であれば使用上許容できるので、結果としては良好と言える。また、動摩擦係数は０．０５と十分に低いため、紙詰りは発生しなかった。従って、評価は「○」である。
【００４７】
試料３は、ＳＡ（クライトックス）１に対してＳＢ（シリコンオイルＫＦ−８５９）２を混合した防汚液を採用したが、通紙１００×１０3枚で線汚れが認められなかった。結果としては極めて良好と言える。また、動摩擦係数は０．０６と十分に低いため、紙詰りは発生しなかった。従って、評価は「◎」である。
【００４８】
試料４は、ＳＡ（クライトックス）１に対してＳＢ（シリコンオイルＫＦ−８５９）１を混合した防汚液を採用したが、通紙１００×１０3枚での線汚れは１本に留ったので、結果としては良好と言える。また、動摩擦係数は０．０６と十分に低いため、紙詰りは発生しなかった。従って、評価は「○」である。
【００４９】
試料５は、ＳＡ（クライトックス）２に対してＳＢ（シリコンオイルＫＦ−８５９）１を混合した防汚液を採用したが、通紙１００×１０3枚での線汚れは２本に留った。数本であれば使用上許容できるので、結果としては良好と言える。また、動摩擦係数は０．０７と十分に低いため、紙詰りは発生しなかった。従って、評価は「○」である。
【００５０】
試料６は、ＳＡ（クライトックス）４に対してＳＢ（シリコンオイルＫＦ−８５９）１を混合した防汚液を採用したが、通紙１００×１０3枚での線汚れは３本に留った。数本であれば使用上許容できるので、結果としては良好と言える。また、動摩擦係数は０．０６と十分に低いため、紙詰りは発生しなかった。従って、評価は「○」である。
【００５１】
試料７は、ＳＢ（シリコンオイルＫＦ−８５９）が０であるから、実質的ＳＡ（クライトックス）のみで汚れ防止層を形成したものであり、通紙１００×１０3枚での線汚れは１本であるから、汚れについては問題なかった。しかし、通紙途中での紙詰りが目立ち、動摩擦係数を測ったところ０．３０であった。従って、評価は「×」であった。
【００５２】
以上の実験１から、ＳＡ（クライトックス）にＳＢ（シリコンオイルＫＦ−８５９）を適量混合した防汚液で形成した汚れ防止層を使用した試料２〜６は、紙詰り防止と汚れ防止の双方の機能を発揮し得ることが確認できた。
【００５３】
なお、この様な好ましい結果を得ることができたのは、パーフルオロ・アルキルポリエーテルは、Ｆ（ふっ素）を多く含むため化学的に不活性になり、これにより防汚性に富む。一方、アミノ基で変性されたポリジメチルシロキサンはアミノ基の作用により、透明導電層又は板ガラスに対する吸着性が強く、耐久性に富む。そのためアミノ基で変性されたポリジメチルシロキサンを含む汚れ防止層は多数の通紙にも摩滅することがない。すなわち、パーフルオロ・アルキルポリエーテルの防汚機能を発揮し、アミノ基で変成されたポリジメチルシロキサンは低摩擦性能を発揮させ続けることができる。
【００５４】
［実験２］
実験２も、試料の作製と汚れ確認実験と摩擦係数計測実験とからなる。
しかし、実験２は前記図２の構成の試料を対象に実施したものである。
【００５５】
図４は本発明に係る実験２を実施するための試料の作製フロー図であり、図３からＳＴ０２を削除したものであるから、図３の説明を準用することにして、図の説明は省略する。ただし、ＳＴ０９で得た試料は、試料１１，１２，１３，１４，１５からなる５個とした。
【００５６】
【表２】
0004227273.tif 000006
【００５７】
表２は実験２における汚れ確認実験の結果、摩擦係数計測実験の結果をまとめた表であり、表の構成及び読み方は表１のものを参照することで、ここでは詳しく述べないが、ＳＢのみである試料１１並びにＳＡのみである試料１５は表１同様に評価は×である。
一方、試料１２，１３，１４は、汚れ発生数が表１より若干多くなっているが、その本数は許容できる値であり、動摩擦係数も若干大きくなっているが、紙詰りを発生するほどではないので、評価は○である。
【００５８】
以上の実験２から、ＳＡ（クライトックス）にＳＢ（シリコンオイルＫＦ−８５９）を適量混合した防汚液で形成した汚れ防止層を使用した試料１２〜１４は、紙詰り防止と汚れ防止の双方の機能を発揮し得ることが確認できた。
【００５９】
実験１に比較して実験２の方が、テスト後の動摩擦係数がやや劣る。
これは、実験１の試料は透明導電層を有し、この透明導電層の表面に凹凸を有し、この凹凸に防汚液を好ましく保持するため、動摩擦係数の点で優れ、反対に実験２の試料は透明導電層が無いため、動摩擦係数が劣ることになったと考えられる。
【００６０】
尚、実験及びその結果は省略するが、パーフルオロ・アルキルポリエーテルとしてダイキン工業製デムナムを試し、又、側鎖がモノアミノアルキル基またはモノアミノアルキル基を含むアミノ基で変成されたポリシロキサンとして、信越シリコーン製ＫＦ−８６５を試したところ、上述の実験１，２と同様の結果を確認することができた。従って、防汚液を構成するパーフルオロ・アルキルポリエーテル並びにアミノ基で変成されたポリシロキサンは、実験例のクライトックス並びにシリコーンオイルＫＦ−８５９に限定するものではない。
【００６１】
【発明の効果】
本発明は上記構成により次の効果を発揮する。
請求項１は、板ガラスの表面に透明導電層を形成し、この透明導電層上に汚れ防止層を形成した画像読取り装置用板ガラスにおいて、前記汚れ防止層は、パーフルオロ・アルキルポリエーテルと、側鎖がモノアミノアルキル基またはジアミノアルキル基を含むアミノ基で変成されたポリジメチルシロキサンと、を含有することを特徴とし、パーフルオロ・アルキルポリエーテルは防汚機能を発揮し、アミノ基で変成されたポリジメチルシロキサンは低摩擦性能を発揮する。
【００６２】
従って、請求項１によれば複写機等の画像読取り装置は、汚れのない綺麗な複写が行え且つ紙詰りのない円滑な複写作業が行える。
【００６３】
請求項２は、板ガラスの表面に汚れ防止層を形成した画像読取り装置用板ガラスにおいて、汚れ防止層は、パーフルオロ・アルキルポリエーテルと、側鎖がモノアミノアルキル基またはジアミノアルキル基を含むアミノ基で変成されたポリジメチルシロキサンと、を含有することを特徴とし、パーフルオロ・アルキルポリエーテルは防汚機能を発揮し、アミノ基で変成されたポリジメチルシロキサンは低摩擦性能を発揮する。
【００６４】
従って、請求項２によれば複写機等の画像読取り装置は、汚れのない綺麗な複写が行え且つ紙詰りのない円滑な複写作業が行える。
加えて、請求項２は、透明導電層を含まぬ分、構造が簡単で画像読取り装置用板ガラスの低コスト化を図ることができる。
【００６５】
請求項３では、パーフルオロ・アルキルポリエーテルは、下記式で示されるとともに、ｎが７〜１５０であることを特徴とする。
【００６６】
【数５】
0004227273.tif 000007
【００６７】
ｎが７未満であれば、原稿を通したときの耐久性が不十分となる。また、ｎが１５０を超えると、塗布液にしたときの液の粘度が高くなり過ぎて、塗布作業に支障をきたす。ｎを７〜１５０の範囲から選択すれば、汚れ防止層の耐久性を高めることと、塗布作業を円滑にすることとの双方を満足させることができる。
【００６８】
請求項４では、パーフルオロ・アルキルポリエーテルとポリジメチルシロキサンとの混合比は、体積比で１：４〜４：１としたことを特徴とする。
【００６９】
混合比が１：４を下回ると、パーフルオロ・アルキルポリエーテルが不足し、汚れ防止層の耐久性が著しく低下し、数千枚の複写を実施した後に、汚れ防止層が失われ、結果として汚れが発生するようになる。一方、混合比が４：１を超えると、ポリジメチルシロキサンが不足して摩擦係数が増加し、紙詰りを誘起する。混合比を、体積比で１：４〜４：１にすれば、汚れ防止と紙詰り防止の双方をより効果的に達成することができる。
【図面の簡単な説明】
【図１】本発明に係る画像読取り装置用板ガラス（第１実施例）の要部拡大図
【図２】本発明に係る画像読取り装置用板ガラス（第２実施例）の要部拡大図
【図３】本発明に係る実験１を実施するための試料の作製フロー図
【図４】本発明に係る実験２を実施するための試料の作製フロー図
【符号の説明】
１０，１０Ｂ…画像読取り装置用板ガラス、１１…板ガラス、１２…透明導電層、１３…汚れ防止層。
【図１】
0004227273.tif 000009
【図２】
0004227273.tif 000010
【図３】
0004227273.tif 000011
【図４】
0004227273.tif 000012